(57)【要約】【課題】画像形成に適したトナーの帯電量を確保しつつ、多数枚の印刷前後においてトナーの帯電量の変動を抑制できる２成分現像剤を提供する。【解決手段】２成分現像剤１００は、キャリア粒子１０を含むキャリアと、トナー粒子２０を含むトナーとを含有する。キャリア粒子１０は、キャリアコア１１と、キャリアコア１１の表面を覆うコート層１２と、コート層１２に付着した第１樹脂粒子１３とを備える。第１樹脂粒子１３は、コート層１２の表面に埋め込まれている埋没部分と、コート層１２の厚さ方向外側に突出する突出部分とを含む。トナー粒子２０は、トナー母粒子２１と、トナー母粒子２１の表面に付着した外添剤とを備える。外添剤は、第２樹脂粒子２２を含む。第１樹脂粒子１３及び第２樹脂粒子２２は、何れもシリコーン樹脂を含む。第１樹脂粒子１３の質量は、１００質量部のキャリアコア１１に対して０．０３質量部以上０．１５質量部以下である。【選択図】図１
2020034599.tif 000002
【特許請求の範囲】
【請求項１】
キャリア粒子を含むキャリアと、トナー粒子を含むトナーとを含有する２成分現像剤であって、
前記キャリア粒子は、キャリアコアと、前記キャリアコアの表面を覆うコート層と、前記コート層に付着した第１樹脂粒子とを備え、
前記第１樹脂粒子は、前記コート層の表面に埋め込まれている埋没部分と、前記コート層の厚さ方向外側に突出する突出部分とを含み、
前記第１樹脂粒子の質量は、前記キャリアコア１００質量部に対して０．０３質量部以上０．１５質量部以下であり、
前記トナー粒子は、結着樹脂を含むトナー母粒子と、前記トナー母粒子の表面に付着した外添剤とを備え、
前記外添剤は、第２樹脂粒子を含み、
前記第１樹脂粒子及び前記第２樹脂粒子は、何れもシリコーン樹脂を含む、２成分現像剤。
【請求項２】
前記コート層は、シリコーン樹脂を含む、請求項１に記載の２成分現像剤。
【請求項３】
前記コート層は、フッ素樹脂を更に含む、請求項２に記載の２成分現像剤。
【請求項４】
前記コート層の質量は、前記キャリアコア１００質量部に対して２質量部以上１０質量部以下である、請求項１〜３の何れか一項に記載の２成分現像剤。
【請求項５】
前記第２樹脂粒子の質量は、前記トナー母粒子１００質量部に対して０．５質量部以上１．５質量部以下である、請求項１〜４の何れか一項に記載の２成分現像剤。
【請求項６】
前記第１樹脂粒子の断面において、前記コート層の厚さ方向における前記埋没部分の最大長さをＬAとし、前記コート層の厚さ方向における前記突出部分の最大長さをＬBとしたとき、０．１≦ＬA／（ＬA＋ＬB）≦０．５の関係を満たす、請求項１〜５の何れか一項に記載の２成分現像剤。
【発明の詳細な説明】
【技術分野】
【０００１】
本発明は、２成分現像剤に関する。
【背景技術】
【０００２】
樹脂被覆キャリアが知られている。樹脂被覆キャリアに含まれるキャリア粒子は、キャリアコアと、キャリアコアの表面を覆う樹脂層（コート層）とを備える（例えば、特許文献１参照）。また、キャリアとトナーとを含む２成分現像剤が知られている。
【先行技術文献】
【特許文献】
【０００３】
【特許文献１】特開２００９−１９３０１６号公報
【発明の概要】
【発明が解決しようとする課題】
【０００４】
しかしながら、特許文献１に開示される技術だけでは、画像形成に適したトナーの帯電量を確保しつつ、多数枚（例えば１０万枚）の印刷前後においてトナーの帯電量の変動を抑制できる２成分現像剤を提供することは困難である。
【０００５】
本発明は、上記実情に鑑みてなされたものであり、画像形成に適したトナーの帯電量を確保しつつ、多数枚（例えば１０万枚）の印刷前後においてトナーの帯電量の変動を抑制できる２成分現像剤を提供することを目的とする。
【課題を解決するための手段】
【０００６】
本発明に係る２成分現像剤は、キャリア粒子を含むキャリアと、トナー粒子を含むトナーとを含有する。前記キャリア粒子は、キャリアコアと、前記キャリアコアの表面を覆うコート層と、前記コート層に付着した第１樹脂粒子とを備える。前記第１樹脂粒子は、前記コート層の表面に埋め込まれている埋没部分と、前記コート層の厚さ方向外側に突出する突出部分とを含む。前記第１樹脂粒子の質量は、前記キャリアコア１００質量部に対して０．０３質量部以上０．１５質量部以下である。前記トナー粒子は、結着樹脂を含むトナー母粒子と、前記トナー母粒子の表面に付着した外添剤とを備える。前記外添剤は、第２樹脂粒子を含む。前記第１樹脂粒子及び前記第２樹脂粒子は、何れもシリコーン樹脂を含む。
【発明の効果】
【０００７】
本発明によれば、画像形成に適したトナーの帯電量を確保しつつ、多数枚（例えば１０万枚）の印刷前後においてトナーの帯電量の変動を抑制できる２成分現像剤を提供することができる。
【図面の簡単な説明】
【０００８】
【図１】本発明の実施形態に係る２成分現像剤に含まれる、キャリア粒子の断面構造の一例及びトナー粒子の断面構造の一例を示す図である。
【図２】図１に示されるキャリア粒子の断面における表層の部分拡大図である。
【発明を実施するための形態】
【０００９】
以下、本発明の好適な実施形態について説明する。なお、キャリアは、キャリア粒子の集合体（例えば粉体）である。トナーは、トナー粒子の集合体（例えば粉体）である。外添剤は、外添剤粒子の集合体（例えば粉体）である。粉体（より具体的には、樹脂粒子の粉体、トナー粒子の粉体、キャリア粒子の粉体等）に関する評価結果（形状、物性等を示す値）は、何ら規定していなければ、粉体から粒子を相当数選び取って、それら粒子の各々について測定した値の個数平均である。
【００１０】
粉体の体積中位径（Ｄ50）の測定値は、何ら規定していなければ、レーザー回折／散乱式粒度分布測定装置（株式会社堀場製作所製「ＬＡ−９５０」）を用いて測定されたメディアン径である。粉体の個数平均一次粒子径は、何ら規定していなければ、走査型電子顕微鏡を用いて測定した、１００個の一次粒子の円相当径（ヘイウッド径：一次粒子の投影面積と同じ面積を有する円の直径）の個数平均値である。なお、粒子の個数平均一次粒子径は、特に断りがない限り、粉体中の粒子の個数平均一次粒子径を指す。
【００１１】
帯電性の強さは、何ら規定していなければ、摩擦帯電のし易さである。例えば、日本画像学会から提供される標準キャリア（負帯電性トナー用標準キャリア：Ｎ−０１、正帯電性トナー用標準キャリア：Ｐ−０１）と測定対象（例えばトナー）とを混ぜて攪拌することで、測定対象を摩擦帯電させる。摩擦帯電させる前と後とでそれぞれ、例えばＱ／ｍメーター（トレック社製「ＭＯＤＥＬ  ２１２ＨＳ」）で測定対象の帯電量を測定する。摩擦帯電の前後での帯電量の変化が大きい測定対象ほど帯電性が強いことを示す。
【００１２】
以下、化合物名の後に「系」を付けて、化合物及びその誘導体を包括的に総称する場合がある。化合物名の後に「系」を付けて重合体名を表す場合には、重合体の繰返し単位が化合物又はその誘導体に由来することを意味する。
【００１３】
＜２成分現像剤＞
本実施形態に係る２成分現像剤（以下、現像剤と記載することがある。）は、キャリア粒子を含むキャリアと、トナー粒子を含むトナーとを含有する。本実施形態に係る現像剤は、静電潜像の現像に好適に用いることができる。本実施形態に係る現像剤に含まれるトナーは、例えば正帯電性トナーとして用いることができる。正帯電性トナーは、キャリアと一緒に攪拌されることで、キャリアとの摩擦により正に帯電する。
【００１４】
本実施形態に係る現像剤では、キャリア粒子は、キャリアコアと、キャリアコアの表面を覆うコート層と、コート層に付着した第１樹脂粒子とを備える。第１樹脂粒子は、コート層の表面に埋め込まれている埋没部分と、コート層の厚さ方向外側に突出する突出部分とを含む。第１樹脂粒子の質量は、キャリアコア１００質量部に対して０．０３質量部以上０．１５質量部以下である。本実施形態に係る現像剤では、トナー粒子は、結着樹脂を含むトナー母粒子と、トナー母粒子の表面に付着した外添剤とを備える。外添剤は、第２樹脂粒子を含む。第１樹脂粒子及び第２樹脂粒子は、何れもシリコーン樹脂を含む。
【００１５】
本実施形態に係る現像剤は、上述の構成を備えることにより、画像形成に適したトナーの帯電量を確保しつつ、多数枚（例えば１０万枚）の印刷前後においてトナーの帯電量の変動を抑制できる。その理由は、以下のように推測される。
【００１６】
本実施形態に係る現像剤では、キャリアコアを覆うコート層の表面に第１樹脂粒子が部分的に埋め込まれている。また、第１樹脂粒子の質量は、キャリアコア１００質量部に対して０．０３質量部以上である。そして、第１樹脂粒子は、耐久性に優れるシリコーン樹脂を含む。そのため、本実施形態に係る現像剤では、多数枚（例えば１０万枚）の印刷中においても、コート層の剥がれが抑制される。その結果、本実施形態に係る現像剤では、多数枚印刷中において、キャリアの帯電付与能の低下が抑制される。また、本実施形態に係る現像剤では、トナー粒子が第２樹脂粒子を含む外添剤を備える。そして、第２樹脂粒子は、シリコーン樹脂を含む。そのため、本実施形態に係る現像剤では、多数枚印刷中において、キャリア粒子からトナー粒子へ第１樹脂粒子（シリコーン樹脂を含む樹脂粒子）が移行しても、トナー粒子の帯電性の変化が抑制される。よって、本実施形態に係る現像剤によれば、多数枚印刷前後においてトナーの帯電量の変動を抑制できる。
【００１７】
また、本実施形態に係る現像剤では、第１樹脂粒子の質量が、キャリアコア１００質量部に対して０．１５質量部以下である。このように、本実施形態に係る現像剤では、トナーの帯電を阻害しない程度に第１樹脂粒子の質量の上限が設定されている。よって、本実施形態に係る現像剤によれば、画像形成に適したトナーの帯電量を確保できる。
【００１８】
多数枚印刷前後においてトナーの帯電量の変動をより抑制するためには、コート層の質量は、キャリアコア１００質量部に対して、２質量部以上１０質量部以下であることが好ましく、３質量部以上５質量部以下であることがより好ましい。
【００１９】
画像形成に適したトナーの帯電量を容易に確保しつつ、多数枚印刷前後においてトナーの帯電量の変動をより抑制するためには、第２樹脂粒子の質量は、トナー母粒子１００質量部に対して０．５質量部以上１．５質量部以下であることが好ましい。
【００２０】
画像形成に適したトナーの帯電量を容易に確保しつつ、多数枚印刷前後においてトナーの帯電量の変動をより抑制するためには、第１樹脂粒子の個数平均一次粒子径は、４０ｎｍ以上２００ｎｍ以下であることが好ましい。同様の理由から、第２樹脂粒子の個数平均一次粒子径は、４０ｎｍ以上２００ｎｍ以下であることが好ましい。なお、第１樹脂粒子と第２樹脂粒子とは、同種の樹脂粒子であってもよく、異なる樹脂粒子であってもよい。多数枚印刷前後においてトナーの帯電量の変動をより抑制するためには、第１樹脂粒子と第２樹脂粒子とは、同種の樹脂粒子であることが好ましい。
【００２１】
以下、本実施形態に係る現像剤の詳細について、適宜図面を参照しながら説明する。なお、参照する図面は、理解しやすくするために、それぞれの構成要素を主体に模式的に示しており、図示された各構成要素の大きさ、個数等は、図面作成の都合上から実際とは異なる場合がある。
【００２２】
［現像剤の構成］
本実施形態に係る現像剤は、キャリア粒子を含むキャリアと、トナー粒子を含むトナーとを含有する。図１に、本実施形態に係る現像剤に含まれる、キャリア粒子の断面構造の一例及びトナー粒子の断面構造の一例を示す。図２は、図１に示されるキャリア粒子の断面における表層の部分拡大図である。
【００２３】
図１に示すように、現像剤１００は、キャリア粒子１０を含むキャリアと、トナー粒子２０を含むトナーとを含有する。キャリア粒子１０は、キャリアコア１１と、キャリアコア１１の表面を覆うコート層１２と、コート層１２に付着した第１樹脂粒子１３（例えば、複数個の第１樹脂粒子１３）とを備える。トナー粒子２０は、結着樹脂を含むトナー母粒子２１と、トナー母粒子２１の表面に付着した外添剤とを備える。外添剤は、第２樹脂粒子２２（例えば、複数個の第２樹脂粒子２２）を含む。第１樹脂粒子１３及び第２樹脂粒子２２は、何れもシリコーン樹脂を含む。第１樹脂粒子１３の質量は、１００質量部のキャリアコア１１に対して０．０３質量部以上０．１５質量部以下である。
【００２４】
トナー粒子２０は、シェル層を備えないトナー粒子であってもよいし、シェル層を備えるトナー粒子（以下、カプセルトナー粒子と記載することがある。）であってもよい。カプセルトナー粒子では、トナー母粒子２１が、結着樹脂を含むトナーコアと、トナーコアの表面を覆うシェル層とを備える。シェル層は、樹脂を含む。例えば、低温で溶融するトナーコアを、耐熱性に優れるシェル層で覆うことで、トナーの耐熱保存性及び低温定着性の両立を図ることが可能になる。シェル層を構成する樹脂中に添加剤が分散されていてもよい。シェル層は、トナーコアの表面全体を覆っていてもよいし、トナーコアの表面を部分的に覆っていてもよい。
【００２５】
画像形成に適したトナーを得るためには、トナー母粒子２１の体積中位径（Ｄ50）は、４μｍ以上９μｍ以下であることが好ましい。
【００２６】
トナー母粒子２１は、結着樹脂以外に、必要に応じて、内添剤（例えば、着色剤、離型剤、及び電荷制御剤の少なくとも１つ）を含有してもよい。
【００２７】
図２に示すように、第１樹脂粒子１３は、コート層１２の表面に埋め込まれている埋没部分１３Ａと、コート層１２の厚さ方向Ｄｒの外側（コート層１２において、キャリアコア１１側とは反対側）に突出する突出部分１３Ｂとを含む。突出部分１３Ｂは、コート層１２の表面のうち、第１樹脂粒子１３が付着していない面（例えば、図２に示す面１２Ａ）よりもコート層１２の厚さ方向Ｄｒの外側に突出する部分である。
【００２８】
画像形成に適したトナーの帯電量を容易に確保しつつ、多数枚印刷前後においてトナーの帯電量の変動をより抑制するためには、第１樹脂粒子１３が以下の条件を満たすことが好ましい。即ち、第１樹脂粒子１３の断面において、コート層１２の厚さ方向Ｄｒにおける埋没部分１３Ａの最大長さをＬAとし、コート層１２の厚さ方向Ｄｒにおける突出部分１３Ｂの最大長さをＬBとしたとき、０．１≦ＬA／（ＬA＋ＬB）≦０．５の関係を満たすことが好ましい。同様の理由から、第１樹脂粒子１３の断面において、埋没部分１３Ａの最大長さＬAと、突出部分１３Ｂの最大長さＬBとが、０．２≦ＬA／（ＬA＋ＬB）≦０．５の関係を満たすことがより好ましい。以下、ＬA／（ＬA＋ＬB）を埋没比と記載することがある。埋没比の測定方法は、後述する実施例と同じ方法又はその代替方法である。
【００２９】
なお、ＬAは、コート層１２の厚さ方向Ｄｒにおける、埋没部分１３Ａと突出部分１３Ｂとの境界１３Ｃからの埋没部分１３Ａの最大長さに相当する。また、ＬBは、コート層１２の厚さ方向Ｄｒにおける、埋没部分１３Ａと突出部分１３Ｂとの境界１３Ｃからの突出部分１３Ｂの最大長さに相当する。なお、図２では、面１２Ａを直線で記載しているが、実際のキャリア粒子では、コート層の表面は曲面形状を有する。
【００３０】
コート層１２の厚さは、キャリアコア１１を覆うことができる限り、特に限定されないが、画像形成に適したトナーの帯電量を容易に確保しつつ、多数枚印刷前後においてトナーの帯電量の変動をより抑制するためには、３０ｎｍ以上５０００ｎｍ以下であることが好ましい。なお、コート層１２の厚さは、コート層１２のうち第１樹脂粒子１３が付着していない箇所の厚さを指す。
【００３１】
コート層１２の厚さは、市販の画像解析ソフトウェア（例えば、三谷商事株式会社製「ＷｉｎＲＯＯＦ」）を用いてキャリア粒子１０の断面のＴＥＭ（透過電子顕微鏡）撮影像を解析することによって計測できる。キャリア粒子１０の断面は、例えば、断面試料作製装置（日本電子株式会社製「クロスセクションポリッシャ（登録商標）」）を用いて作製できる。キャリア粒子１０の断面は染色されていてもよい。１つのキャリア粒子１０においてコート層１２の厚さが均一でない場合には、均等に離間した４箇所（詳しくは、キャリア粒子１０の断面の略中心で直交する２本の直線を引き、それら２本の直線がコート層１２と交差する４箇所）の各々でコート層１２の厚さを測定し、得られた４つの測定値の算術平均を、そのキャリア粒子１０の評価値（コート層１２の厚さ）とする。
【００３２】
画像形成に適したトナーの帯電量を容易に確保しつつ、多数枚印刷前後においてトナーの帯電量の変動をより抑制するためには、コート層１２がキャリアコア１１の表面領域のうち９０％以上１００％以下の面積を覆っていることが好ましい。
【００３３】
キャリアコア１１の表面領域のうちコート層１２で覆われた領域が占める面積割合（被覆率）は、キャリア粒子１０（例えば、予め染色されたキャリア粒子１０）の断面を電子顕微鏡で撮影し、得られた撮影像を、市販の画像解析ソフトウェア（例えば、三谷商事株式会社製「ＷｉｎＲＯＯＦ」）を用いて解析することで測定できる。
【００３４】
良好な現像性を得るためには、キャリアコア１１の体積中位径（Ｄ50）は、１５μｍ以上１５０μｍ以下であることが好ましく、２０μｍ以上１００μｍ以下であることがより好ましい。
【００３５】
良好な現像性を得るためには、キャリアコア１１の３０００（１０3／４π・Ａ／ｍ）の印加磁場での飽和磁化は、３０Ａ・ｍ2／ｋｇ以上９０Ａ・ｍ2／ｋｇ以下であることが好ましく、４０Ａ・ｍ2／ｋｇ以上８０Ａ・ｍ2／ｋｇ以下であることがより好ましい。
【００３６】
以上、図１及び図２を参照しながら、本実施形態に係る現像剤に含まれる、キャリア粒子の構成の一例及びトナー粒子の構成の一例について説明した。
【００３７】
［現像剤の要素］
次に、本実施形態に係る現像剤の要素について説明する。
【００３８】
〔キャリアの要素〕
（キャリアコア）
キャリアコアは、磁性材料を含有することが好ましい。キャリアコアは、磁性材料の粒子であってもよいし、キャリアコア用結着樹脂と、キャリアコア用結着樹脂中に分散した磁性材料の粒子とを備えるキャリアコア（以下、樹脂キャリアコアと記載することがある。）であってもよい。
【００３９】
キャリアコアに含有される磁性材料の例としては、強磁性金属（より具体的には、鉄、コバルト、ニッケル、及びこれら金属の一種以上を含む合金等）、強磁性金属酸化物（より具体的には、フェライト等）が挙げられる。フェライトの好適な例としては、Ｂａフェライト、Ｍｎフェライト、Ｍｎ−Ｚｎフェライト、Ｎｉ−Ｚｎフェライト、Ｍｎ−Ｍｇフェライト、Ｃａ−Ｍｇフェライト、Ｌｉフェライト、Ｃｕ−Ｚｎフェライト、及びＭｎ−Ｍｇ−Ｓｒフェライトが挙げられる。また、強磁性金属酸化物の好適な例としては、スピネルフェライトの一種であるマグネタイトも挙げられる。キャリアコアの材料として、一種類の磁性材料を単独で使用してもよいし、二種以上の磁性材料を併用してもよい。キャリアコアを作製する方法としては、例えば磁性材料を粉砕及び焼成する工程を含む方法が挙げられる。なお、キャリアコアとしては、市販品を使用してもよい。
【００４０】
キャリアコアが磁性材料の粒子である場合、磁性材料の粒子の好ましい例としては、フェライト粒子（フェライトコア）が挙げられる。フェライト粒子は、画像形成のために十分な磁性を有する傾向がある。
【００４１】
キャリアコアが樹脂キャリアコアである場合、樹脂キャリアコアに含まれるキャリアコア用結着樹脂としては、ポリエステル樹脂、ウレタン樹脂、及びフェノール樹脂からなる群より選択される一種以上の樹脂が好ましく、フェノール樹脂がより好ましい。キャリアコア用結着樹脂中に分散した磁性材料の粒子としては、例えば上記磁性材料の例として挙げられた磁性材料から選択される一種以上を含む粒子が挙げられる。
【００４２】
（コート層）
コート層は、例えば樹脂から構成される。コート層を構成する樹脂としては、熱可塑性樹脂を使用してもよいし、熱硬化性樹脂を使用してもよい。また、熱可塑性樹脂と熱硬化性樹脂とを組み合わせて使用してもよい。なお、コート層には、添加剤が添加されていてもよい。添加剤としては、例えば、コート層の電気抵抗率を調整するためのカーボンブラックが挙げられる。
【００４３】
コート層を形成するための熱可塑性樹脂としては、例えば、フッ素樹脂、ポリスチレン、アクリル樹脂、スチレン−アクリル酸共重合体、スチレン−ブタジエン共重合体、エチレン−酢酸ビニル共重合体、ポリ塩化ビニル、ポリ酢酸ビニル、ポリビニルアルコール、ポリビニルアセタール、ポリビニルピロリドン、ノボラック樹脂、低分子量ポリエチレン、脂肪族ポリエステル樹脂、ポリエチレンテレフタレート、ポリブチレンテレフタレート、芳香族ポリエステル樹脂（より具体的には、ポリアリレート等）、ポリアミド樹脂、ポリアセタール樹脂、ポリカーボネート樹脂、ポリエーテルスルホン樹脂、ポリスルホン樹脂、ポリフェニレンサルファイド樹脂、及びポリエーテルケトン樹脂が挙げられる。
【００４４】
コート層を形成するための熱硬化性樹脂としては、例えば、シリコーン樹脂、フェノール樹脂、変性フェノール樹脂、アルキド樹脂、エポキシ樹脂、不飽和ポリエステル、尿素樹脂、メラミン樹脂、尿素−メラミン樹脂、グアナミン樹脂、アセトグアナミン樹脂、フラン樹脂、ポリイミド樹脂、熱硬化性ポリアミドイミド樹脂、及びポリエーテルイミド樹脂が挙げられる。
【００４５】
多数枚印刷前後においてトナーの帯電量の変動をより抑制するためには、コート層がシリコーン樹脂を含むことが好ましい。多数枚印刷前後においてトナーの帯電量の変動を更に抑制するためには、シリコーン樹脂としては、メチルシリコーン樹脂及びメチルフェニルシリコーン樹脂が好ましく、メチルシリコーン樹脂が特に好ましい。シリコーン樹脂は、主鎖としてシロキサン結合「Ｓｉ−Ｏ−Ｓｉ」を有し、側鎖として有機基を有する。メチルシリコーン樹脂は、側鎖の有機基としてメチル基のみを有する。メチルフェニルシリコーン樹脂は、側鎖の有機基としてメチル基及びフェニル基のみを有する。シリコーン樹脂が優れた耐久性を有するためには、シリコーン樹脂の主鎖（シロキサン結合：Ｓｉ−Ｏ−Ｓｉ）同士が３次元的につながっていることが好ましい。
【００４６】
また、正帯電性トナーに対するキャリア粒子の帯電付与能を高めつつ、多数枚印刷前後において正帯電性トナーの帯電量の変動をより抑制するためには、コート層が、フッ素樹脂及びシリコーン樹脂を含むことが好ましい。フッ素樹脂は強い負帯電性を有するため、コート層がフッ素樹脂を含むと、正帯電性トナーに対するキャリア粒子の帯電付与能を高めることができる。
【００４７】
コート層の構成樹脂に使用できるフッ素樹脂としては、例えば、ポリフッ化ビニル、ポリフッ化ビニリデン、ポリテトラフルオロエチレン（ＰＴＦＥ）、ポリトリフルオロエチレン（より具体的には、ポリクロロトリフルオロエチレン等）、ポリヘキサフルオロプロピレン、テトラフルオロエチレン−ヘキサフルオロプロピレン共重合体（ＦＥＰ）、及びテトラフルオロエチレン−パーフルオロアルキルビニルエーテル共重合体（ＰＦＡ）が挙げられる。正帯電性トナーに対するキャリア粒子の帯電付与能をより高めるためには、コート層の構成樹脂に使用できるフッ素樹脂としては、ＦＥＰが好ましい。
【００４８】
コート層がフッ素樹脂及びシリコーン樹脂を含む場合、コート層におけるフッ素樹脂とシリコーン樹脂との質量比（フッ素樹脂／シリコーン樹脂）は、例えば１／４以上４／１以下である。また、コート層がフッ素樹脂及びシリコーン樹脂を含む場合、正帯電性トナーに対するキャリア粒子の帯電付与能をより高めつつ、多数枚印刷前後において正帯電性トナーの帯電量の変動をより抑制するためには、コート層中のフッ素樹脂及びシリコーン樹脂の合計質量が、コート層全体に対して９０質量％以上１００質量％以下であることが好ましい。
【００４９】
（第１樹脂粒子）
第１樹脂粒子は、シリコーン樹脂を含む。多数枚印刷前後においてトナーの帯電量の変動をより抑制するためには、第１樹脂粒子に含まれるシリコーン樹脂としては、メチルシリコーン樹脂及びメチルフェニルシリコーン樹脂が好ましく、メチルシリコーン樹脂が特に好ましい。
【００５０】
多数枚印刷前後においてトナーの帯電量の変動をより抑制するためには、第１樹脂粒子中のシリコーン樹脂の含有量は、第１樹脂粒子全体に対して８０質量％以上１００質量％以下であることが好ましく、９０質量％以上１００質量％以下であることがより好ましい。
【００５１】
第１樹脂粒子の調製方法としては、シリコーン樹脂が含まれる樹脂粒子を調製できる方法である限り、特に限定されない。第１樹脂粒子の調製方法の一例は、実施例において後述する。なお、第１樹脂粒子としては、市販品を使用してもよい。
【００５２】
（材料の組合せ）
画像形成に適した正帯電性トナーの帯電量を容易に確保しつつ、多数枚印刷前後において正帯電性トナーの帯電量の変動を更に抑制するためには、コート層がフッ素樹脂及びメチルシリコーン樹脂を含み、第１樹脂粒子がメチルシリコーン樹脂を含むことが好ましい。同様の理由から、コート層がフッ素樹脂及びメチルシリコーン樹脂を含み、第１樹脂粒子がメチルシリコーン樹脂を含み、第１樹脂粒子の個数平均一次粒子径が４０ｎｍ以上２００ｎｍ以下であることがより好ましい。
【００５３】
〔トナーの要素〕
次に、トナーの要素について説明する。
【００５４】
（結着樹脂）
トナー母粒子は、全成分の大部分（例えば、７０質量％以上）を結着樹脂が占める。低温定着性に優れるトナーを得るためには、トナー母粒子は、結着樹脂として熱可塑性樹脂を含有することが好ましく、結着樹脂全体の８５質量％以上の割合で熱可塑性樹脂を含有することがより好ましい。熱可塑性樹脂としては、例えば、スチレン系樹脂、アクリル酸エステル系樹脂、オレフィン系樹脂（より具体的には、ポリエチレン樹脂、ポリプロピレン樹脂等）、ビニル樹脂（より具体的には、塩化ビニル樹脂、ポリビニルアルコール、ビニルエーテル樹脂、Ｎ−ビニル樹脂等）、ポリエステル樹脂、ポリアミド樹脂、及びウレタン樹脂が挙げられる。また、これら各樹脂の共重合体、すなわち上記樹脂中に任意の繰返し単位が導入された共重合体（より具体的には、スチレン−アクリル酸エステル系樹脂、スチレン−ブタジエン系樹脂等）も、結着樹脂として使用できる。
【００５５】
熱可塑性樹脂は、一種以上の熱可塑性モノマーを、付加重合、共重合、又は縮重合させることで得られる。なお、熱可塑性モノマーは、単独重合により熱可塑性樹脂になるモノマー（より具体的には、アクリル酸エステル系モノマー、スチレン系モノマー等）、又は縮重合により熱可塑性樹脂になるモノマー（例えば、縮重合によりポリエステル樹脂になる多価アルコール及び多価カルボン酸の組合せ）である。
【００５６】
低温定着性に優れるトナーを得るためには、トナー母粒子が、結着樹脂としてポリエステル樹脂を含有することが好ましく、結着樹脂全体の８０質量％以上１００質量％以下の割合でポリエステル樹脂を含有することがより好ましい。ポリエステル樹脂は、一種以上の多価アルコールと一種以上の多価カルボン酸とを縮重合させることで得られる。ポリエステル樹脂を合成するためのアルコールとしては、例えば以下に示すような、２価アルコール（より具体的には、脂肪族ジオール、ビスフェノール等）、及び３価以上のアルコールが挙げられる。ポリエステル樹脂を合成するためのカルボン酸としては、例えば以下に示すような、２価カルボン酸、及び３価以上のカルボン酸が挙げられる。なお、多価カルボン酸の代わりに、多価カルボン酸の無水物、多価カルボン酸ハライド等の縮重合によりエステル結合を形成できる多価カルボン酸誘導体を使用してもよい。
【００５７】
脂肪族ジオールの好適な例としては、ジエチレングリコール、トリエチレングリコール、ネオペンチルグリコール、１，２−プロパンジオール、α，ω−アルカンジオール（より具体的には、エチレングリコール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１２−ドデカンジオール等）、２−ブテン−１，４−ジオール、１，４−シクロヘキサンジメタノール、ジプロピレングリコール、ポリエチレングリコール、ポリプロピレングリコール、及びポリテトラメチレングリコールが挙げられる。
【００５８】
ビスフェノールの好適な例としては、ビスフェノールＡ、水素添加ビスフェノールＡ、ビスフェノールＡエチレンオキサイド付加物、及びビスフェノールＡプロピレンオキサイド付加物が挙げられる。
【００５９】
３価以上のアルコールの好適な例としては、ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、ジグリセロール、２−メチルプロパントリオール、２−メチル−１，２，４−ブタントリオール、トリメチロールエタン、トリメチロールプロパン、及び１，３，５−トリヒドロキシメチルベンゼンが挙げられる。
【００６０】
２価カルボン酸の好適な例としては、マレイン酸、フマル酸、シトラコン酸、イタコン酸、グルタコン酸、フタル酸、イソフタル酸、テレフタル酸、シクロヘキサンジカルボン酸、アジピン酸、セバシン酸、アゼライン酸、マロン酸、１，１０−デカンジカルボン酸、コハク酸、アルキルコハク酸（より具体的には、ｎ−ブチルコハク酸、イソブチルコハク酸、ｎ−オクチルコハク酸、ｎ−ドデシルコハク酸、イソドデシルコハク酸等）、及びアルケニルコハク酸（より具体的には、ｎ−ブテニルコハク酸、イソブテニルコハク酸、ｎ−オクテニルコハク酸、ｎ−ドデセニルコハク酸、イソドデセニルコハク酸等）が挙げられる。
【００６１】
３価以上のカルボン酸の好適な例としては、１，２，４−ベンゼントリカルボン酸（トリメリット酸）、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸、及びエンポール三量体酸が挙げられる。
【００６２】
（着色剤）
トナー母粒子は、着色剤を含有していてもよい。着色剤としては、トナーの色に合わせて公知の顔料又は染料を用いることができる。トナーを用いて高画質の画像を形成するためには、着色剤の量が、結着樹脂１００質量部に対して、１質量部以上２０質量部以下であることが好ましい。
【００６３】
トナー母粒子は、黒色着色剤を含有していてもよい。黒色着色剤の例としては、カーボンブラックが挙げられる。また、黒色着色剤は、イエロー着色剤、マゼンタ着色剤、及びシアン着色剤を用いて黒色に調色された着色剤であってもよい。
【００６４】
トナー母粒子は、カラー着色剤を含有していてもよい。カラー着色剤としては、イエロー着色剤、マゼンタ着色剤、及びシアン着色剤が挙げられる。
【００６５】
イエロー着色剤としては、例えば、縮合アゾ化合物、イソインドリノン化合物、アントラキノン化合物、アゾ金属錯体、メチン化合物、及びアリールアミド化合物からなる群より選択される一種以上の化合物を使用できる。イエロー着色剤としては、例えば、Ｃ．Ｉ．ピグメントイエロー（３、１２、１３、１４、１５、１７、６２、７４、８３、９３、９４、９５、９７、１０９、１１０、１１１、１２０、１２７、１２８、１２９、１４７、１５１、１５４、１５５、１６８、１７４、１７５、１７６、１８０、１８１、１９１、及び１９４）、ナフトールイエローＳ、ハンザイエローＧ、並びにＣ．Ｉ．バットイエローが挙げられる。
【００６６】
マゼンタ着色剤としては、例えば、縮合アゾ化合物、ジケトピロロピロール化合物、アントラキノン化合物、キナクリドン化合物、塩基染料レーキ化合物、ナフトール化合物、ベンズイミダゾロン化合物、チオインジゴ化合物、及びペリレン化合物からなる群より選択される一種以上の化合物を使用できる。マゼンタ着色剤としては、例えば、Ｃ．Ｉ．ピグメントレッド（２、３、５、６、７、１９、２３、４８：２、４８：３、４８：４、５７：１、８１：１、１２２、１４４、１４６、１５０、１６６、１６９、１７７、１８４、１８５、２０２、２０６、２２０、２２１、及び２５４）が挙げられる。
【００６７】
シアン着色剤としては、例えば、銅フタロシアニン化合物、アントラキノン化合物、及び塩基染料レーキ化合物からなる群より選択される一種以上の化合物を使用できる。シアン着色剤としては、例えば、Ｃ．Ｉ．ピグメントブルー（１、７、１５、１５：１、１５：２、１５：３、１５：４、６０、６２、及び６６）、フタロシアニンブルー、Ｃ．Ｉ．バットブルー、並びにＣ．Ｉ．アシッドブルーが挙げられる。
【００６８】
（離型剤）
トナー母粒子は、離型剤を含有していてもよい。離型剤は、例えば、耐オフセット性に優れるトナーを得るために使用される。耐オフセット性に優れるトナーを得るためには、離型剤の量は、結着樹脂１００質量部に対して、１質量部以上２０質量部以下であることが好ましい。
【００６９】
離型剤としては、例えば、エステルワックス、ポリオレフィンワックス（より具体的には、ポリエチレンワックス、ポリプロピレンワックス等）、マイクロクリスタリンワックス、フッ素樹脂ワックス、フィッシャートロプシュワックス、パラフィンワックス、キャンデリラワックス、モンタンワックス、及びカスターワックスが挙げられる。エステルワックスとしては、天然エステルワックス（より具体的には、カルナバワックス、ライスワックス等）、及び合成エステルワックスが挙げられる。本実施形態では、一種の離型剤を単独で使用してもよいし、複数種の離型剤を併用してもよい。
【００７０】
結着樹脂と離型剤との相溶性を改善するために、相溶化剤をトナー母粒子に添加してもよい。
【００７１】
（電荷制御剤）
トナー母粒子は、電荷制御剤を含有していてもよい。電荷制御剤は、例えば、帯電安定性又は帯電立ち上がり特性に優れるトナーを得るために使用される。トナーの帯電立ち上がり特性は、短時間で所定の帯電レベルにトナーを帯電させることができるか否かの指標になる。
【００７２】
トナー母粒子に正帯電性の電荷制御剤を含有させることで、トナー母粒子のカチオン性（正帯電性）を強めることができる。また、トナー母粒子に負帯電性の電荷制御剤を含有させることで、トナー母粒子のアニオン性（負帯電性）を強めることができる。
【００７３】
正帯電性の電荷制御剤の例としては、ピリダジン、ピリミジン、ピラジン、１，２−オキサジン、１，３−オキサジン、１，４−オキサジン、１，２−チアジン、１，３−チアジン、１，４−チアジン、１，２，３−トリアジン、１，２，４−トリアジン、１，３，５−トリアジン、１，２，４−オキサジアジン、１，３，４−オキサジアジン、１，２，６−オキサジアジン、１，３，４−チアジアジン、１，３，５−チアジアジン、１，２，３，４−テトラジン、１，２，４，５−テトラジン、１，２，３，５−テトラジン、１，２，４，６−オキサトリアジン、１，３，４，５−オキサトリアジン、フタラジン、キナゾリン、キノキサリン等のアジン化合物；アジンファストレッドＦＣ、アジンファストレッド１２ＢＫ、アジンバイオレットＢＯ、アジンブラウン３Ｇ、アジンライトブラウンＧＲ、アジンダークグリ−ンＢＨ／Ｃ、アジンディープブラックＥＷ、アジンディープブラック３ＲＬ等の直接染料；ニグロシンＢＫ、ニグロシンＮＢ、ニグロシンＺ等の酸性染料；アルコキシル化アミン；アルキルアミド；ベンジルデシルヘキシルメチルアンモニウムクロライド、デシルトリメチルアンモニウムクロライド、２−（メタクリロイルオキシ）エチルトリメチルアンモニウムクロライド、ジメチルアミノプロピルアクリルアミド塩化メチル４級塩等の４級アンモニウム塩；４級アンモニウムカチオン基を含む樹脂が挙げられる。これらの電荷制御剤の一種のみを使用してもよく、二種以上を組み合わせて使用してもよい。
【００７４】
負帯電性の電荷制御剤の例としては、キレート化合物である有機金属錯体が挙げられる。有機金属錯体としては、アセチルアセトン金属錯体、サリチル酸系金属錯体、及びこれらの塩が好ましい。
【００７５】
帯電安定性に優れるトナーを得るためには、電荷制御剤の含有量は、結着樹脂１００質量部に対して、０．１質量部以上１０質量部以下であることが好ましい。
【００７６】
（外添剤）
本実施形態に係る現像剤に含まれるトナー粒子は、トナー母粒子の表面に付着した外添剤を備える。外添剤は、第２樹脂粒子を含む。第２樹脂粒子は、シリコーン樹脂を含む。多数枚印刷前後においてトナーの帯電量の変動をより抑制するためには、第２樹脂粒子に含まれるシリコーン樹脂としては、メチルシリコーン樹脂及びメチルフェニルシリコーン樹脂が好ましく、メチルシリコーン樹脂が特に好ましい。
【００７７】
多数枚印刷前後においてトナーの帯電量の変動をより抑制するためには、第２樹脂粒子中のシリコーン樹脂の含有量は、第２樹脂粒子全体に対して８０質量％以上１００質量％以下であることが好ましく、９０質量％以上１００質量％以下であることがより好ましい。
【００７８】
第２樹脂粒子の調製方法としては、シリコーン樹脂が含まれる樹脂粒子を調製できる方法である限り、特に限定されない。第２樹脂粒子の調製方法の一例は、実施例において後述する。なお、第２樹脂粒子としては、市販品を使用してもよい。
【００７９】
外添剤は、外添剤粒子として第２樹脂粒子のみを含んでいてもよく、第２樹脂粒子以外に他の外添剤粒子を含んでいてもよい。トナーの流動性を良好に維持するためには、他の外添剤粒子としては、無機粒子が好ましい。無機粒子としては、シリカ粒子、及び金属酸化物（より具体的には、チタニア、アルミナ、酸化マグネシウム、酸化亜鉛等）の粒子が挙げられる。
【００８０】
他の外添剤粒子は、表面処理されていてもよい。例えば、他の外添剤粒子としてシリカ粒子を使用する場合、表面処理剤によりシリカ粒子の表面に疎水性及び／又は正帯電性が付与されていてもよい。表面処理剤としては、例えば、カップリング剤（より具体的には、シランカップリング剤、チタネートカップリング剤、アルミネートカップリング剤等）、シラザン化合物（より具体的には、鎖状シラザン化合物、環状シラザン化合物等）、及びシリコーンオイル（より具体的には、ジメチルシリコーンオイル等）が挙げられる。表面処理剤としては、シランカップリング剤及びシラザン化合物が特に好ましい。シランカップリング剤の好適な例としては、シラン化合物（より具体的には、メチルトリメトキシシラン、アミノシラン等）が挙げられる。シラザン化合物の好適な例としては、ＨＭＤＳ（ヘキサメチルジシラザン）が挙げられる。シリカ基体（未処理のシリカ粒子）の表面が表面処理剤で処理されると、シリカ基体の表面に存在する多数のヒドロキシ基（−ＯＨ）が部分的に又は全体的に、表面処理剤に由来する官能基に置換される。その結果、表面処理剤に由来する官能基（詳しくは、ヒドロキシ基よりも疎水性及び／又は正帯電性の強い官能基）を表面に有するシリカ粒子が得られる。
【００８１】
トナー母粒子からの外添剤の脱離を抑制しながら外添剤の機能を十分に発揮させるためには、外添剤の量（他の外添剤粒子を使用する場合には、第２樹脂粒子及び他の外添剤粒子の合計量）が、トナー母粒子１００質量部に対して、０．５質量部以上１０．０質量部以下であることが好ましい。
【００８２】
＜現像剤の製造方法＞
次に、上述した実施形態に係る現像剤の好適な製造方法について説明する。詳しくは、キャリアの作製方法、トナーの作製方法、及びキャリアとトナーとの混合方法について説明する。以下、上述した実施形態に係る現像剤と重複する構成要素については説明を省略する。
【００８３】
［キャリアの作製方法］
まず、キャリアの好適な作製方法について説明する。以下で説明するキャリアの好適な作製方法は、キャリアコアの調製工程と、コート層の形成工程とを備える。また、以下で説明するキャリアの好適な作製方法は、コート層の形成と、第１樹脂粒子のコート層への付着とを同時に行う方法である。
【００８４】
（キャリアコアの調製工程）
まず、キャリアコアの原材料と水とを混合し、混合物を得る。次いで、湿式ボールミルを用いて、混合物中の原材料を粉砕する。次いで、例えばスプレードライヤーを用いて、粉砕された原材料を含む混合物の乾燥及び造粒を行う。その後、乾燥した造粒物を焼成することにより、キャリアコアが得られる。
【００８５】
（コート層の形成工程）
まず、流動コーティング装置を用いて、コート層の原料を含む液（コート層形成溶液）を流動層中のキャリアコアに噴霧し、キャリアコアの表面にコーティング膜を形成する。この際、例えば、コート層形成溶液中の原料の濃度、及びコート層形成溶液の噴霧量の少なくとも一方を変更することにより、得られるキャリア粒子中のキャリアコア１００質量部に対するコート層の質量を調整できる。
【００８６】
次いで、シリコーン樹脂を含む第１樹脂粒子を、流動コーティング装置に投入し、キャリアコアの表面に形成されたコーティング膜（熱処理前のコーティング膜）に、第１樹脂粒子を付着させる。熱処理前のコーティング膜の表面は、硬化していないため、第１樹脂粒子は、コーティング膜の表面に食い込んだ状態で付着する。この際、例えば、コーティング膜中の原料の濃度を変更することにより、第１樹脂粒子の埋没比を調整できる。また、第１樹脂粒子の投入量を変更することにより、得られるキャリア粒子中のキャリアコア１００質量部に対する第１樹脂粒子の質量を調整できる。
【００８７】
次いで、上記流動コーティング装置内の流動層を熱処理し、コーティング膜を硬化させることにより、キャリアコアと、キャリアコアの表面を覆うコート層と、コート層に付着した第１樹脂粒子とを備えるキャリア粒子の粉体（キャリア）が得られる。以上説明した方法によれば、第１樹脂粒子がコーティング膜の表面に食い込んだ状態でコーティング膜を硬化させるため、コート層の表面に第１樹脂粒子の一部を埋め込むことができる。
【００８８】
［トナーの作製方法］
次に、トナーの好適な作製方法について説明する。以下で説明するトナーの好適な作製方法は、トナー母粒子の調製工程と、外添工程とを備える。
【００８９】
（トナー母粒子の調製工程）
まず、凝集法又は粉砕法によりトナー母粒子を調製する。
【００９０】
凝集法は、例えば、凝集工程及び合一化工程を含む。凝集工程では、トナー母粒子を構成する成分を含む微粒子を水性媒体中で凝集させて、凝集粒子を形成する。合一化工程では、凝集粒子に含まれる成分を水性媒体中で合一化させてトナー母粒子を形成する。
【００９１】
次に粉砕法を説明する。粉砕法によれば、比較的容易にトナー母粒子を調製できる上、製造コストの低減が可能である。粉砕法でトナー母粒子を調製する場合、トナー母粒子の調製工程は、例えば溶融混練工程と、粉砕工程とを備える。トナー母粒子の調製工程は、溶融混練工程の前に混合工程を更に備えてもよい。また、トナー母粒子の調製工程は、粉砕工程後に、微粉砕工程及び分級工程の少なくとも一方を更に備えてもよい。
【００９２】
混合工程では、結着樹脂と、必要に応じて添加する内添剤とを混合して、混合物を得る。溶融混練工程では、トナー材料を溶融し混練して、溶融混練物を得る。トナー材料としては、例えば混合工程で得られる混合物が用いられる。粉砕工程では、得られた溶融混練物を、例えば室温（２５℃）まで冷却した後、粉砕して粉砕物を得る。粉砕工程で得られた粉砕物の小径化が必要な場合は、粉砕物を更に粉砕する工程（微粉砕工程）を実施してもよい。また、粉砕物の粒径を揃える場合は、得られた粉砕物を分級する工程（分級工程）を実施してもよい。以上の工程により、粉砕物であるトナー母粒子が得られる。
【００９３】
（外添工程）
次いで、混合機を用いて、得られたトナー母粒子と、外添剤とを混合して、トナー母粒子に外添剤を付着させる。外添剤は、第２樹脂粒子を少なくとも含む。混合機としては、例えばＦＭミキサー（日本コークス工業株式会社製）が挙げられる。こうして、トナー母粒子と、トナー母粒子の表面に付着した外添剤とを備えるトナー粒子の粉体（トナー）が得られる。
【００９４】
［キャリアとトナーとの混合方法］
キャリアとトナーとを混合する方法としては、例えば混合機（より具体的には、ボールミル、ロッキングミキサー（登録商標）等）を用いて、キャリアと、トナーとを攪拌しながら混合する方法が挙げられる。こうした方法により、キャリア粒子を含むキャリアと、トナー粒子を含むトナーとを含有する現像剤（２成分現像剤）が得られる。キャリア粒子１００質量部に対するトナー粒子の配合量は、好ましくは１質量部以上２０質量部以下であり、より好ましくは３質量部以上１５質量部以下である。
【実施例】
【００９５】
以下、本発明の実施例について説明する。なお、本発明は実施例の範囲に何ら限定されるものではない。
【００９６】
＜樹脂粒子Ｓ１〜Ｓ５の調製＞
温度計、還流器及び攪拌器を備えた反応容器に、１０８質量部のイオン交換水（電気伝導度：０．０５ｍＳ／ｍ）と塩酸とを入れた。このようにして、塩化水素の濃度が５×１０-5モル／Ｌである溶液を得た。この溶液の温度を２０℃に保ちながら、反応容器に、０．６１０質量部のテトラメトキシシランと、３．４００質量部のメチルトリメトキシシランと、３．０００質量部のジメチルジメトキシシランとを滴下した。滴下したアルコキシシランのモル比は、テトラメトキシシラン：メチルトリメトキシシラン：ジメチルジメトキシシラン＝０．１６：１：１であった。次いで、４時間にわたって、反応容器の内容物を攪拌した（回転速度：５０ｒｐｍ）。反応容器の内容物を攪拌している間に、反応容器内では加水分解反応が起こった。このようにして、シラノール溶液が得られた。
【００９７】
得られたシラノール溶液の温度を５℃に保ちながら、シラノール溶液を攪拌した（回転速度：５０ｒｐｍ）。その後、アンモニアの添加量が０．２７２質量部となるように、アンモニア水溶液（濃度：１質量％）をシラノール溶液に滴下した。その後、４時間にわたって、反応容器の内容物を攪拌した。このようにして、シリコーン樹脂（詳しくは、メチルシリコーン樹脂）からなる樹脂粒子が得られた。
【００９８】
得られた樹脂粒子（シリコーン樹脂からなる樹脂粒子）を乾燥した後、乾燥した樹脂粒子の粉体を、風力分級機（日鉄鉱業株式会社製「エルボージェットＥＪ−ＬＡＢＯ型」）を用いて分級した。このとき、風量と風力分級機における分級エッジのエッジ角度とのうちの少なくとも１つを変更して、樹脂粒子の粉体を、粒子径が互いに異なる５つのグループに分けた。その後、グループに分けられた５種類の粉体の各々を篩にかけ、５種類の粉体の各々から凝集物を取り除いた。このようにして、個数平均一次粒子径１１０ｎｍの樹脂粒子Ｓ１の粉体、個数平均一次粒子径４０ｎｍの樹脂粒子Ｓ２の粉体、個数平均一次粒子径２００ｎｍの樹脂粒子Ｓ３の粉体、個数平均一次粒子径２０ｎｍの樹脂粒子Ｓ４の粉体、及び個数平均一次粒子径２２０ｎｍの樹脂粒子Ｓ５の粉体をそれぞれ得た。なお、得られた樹脂粒子Ｓ１〜Ｓ５の個数平均一次粒子径は、後述する方法でキャリア粒子を作製した後、キャリア粒子から分離させた樹脂粒子の粉体を測定対象として測定した場合も同じ結果が得られた。
【００９９】
＜キャリアの作製＞
以下、キャリアＣＡ−１〜ＣＡ−９及びＣＢ−１〜ＣＢ−５の作製方法について説明する。
【０１００】
［キャリアＣＡ−１の作製］
（キャリアコアの調製工程）
ＭｎＯ換算で４０質量部のＭｎＯ含有粒子（体積中位径（Ｄ50）：０．９μｍ）と、ＭｇＯ換算で１０質量部のＭｇＯ含有粒子（体積中位径（Ｄ50）：０．６μｍ）と、Ｆｅ2Ｏ3換算で５０質量部のＦｅ2Ｏ3含有粒子（体積中位径（Ｄ50）：０．８μｍ）と、水とを混合し、混合物を得た。次いで、湿式ボールミルを用いて、混合物中の原材料（詳しくは、ＭｎＯ含有粒子、ＭｇＯ含有粒子及びＦｅ2Ｏ3含有粒子）を２時間かけて粉砕した。次いで、粉砕された原材料を含む混合物の乾燥及び造粒を、スプレードライヤーで行った。その後、乾燥した造粒物を、温度１０００℃で５時間焼成することにより、キャリアコア（マンガン含有フェライトコア）を得た。得られたキャリアコアは、体積中位径（Ｄ50）が４０μｍであり、３０００（１０3／４π・Ａ／ｍ）の印加磁場での飽和磁化が６５Ａ・ｍ2／ｋｇであった。
【０１０１】
（コート層の形成工程）
固形分換算で１００質量部の加熱硬化型シリコーン樹脂溶液（東レダウコーニング株式会社製「ＳＲ２４００」、樹脂：メチルシリコーン樹脂、溶剤：トルエン）と、５００質量部のトルエンと、１００質量部のテトラフルオロエチレン−ヘキサフルオロプロピレン共重合体（ＦＥＰ）と、２質量部のカーボンブラック（三菱ケミカル株式会社製「ＭＡ１００」）とを混合してコート層形成溶液を得た。
【０１０２】
次いで、キャリアコア（前述の手順で調製したマンガン含有フェライトコア）を流動コーティング装置（株式会社パウレック製「マルチプレックスＭＰ−０１」）に投入し、キャリアコアを流動させた。そして、流動コーティング装置を用いて、流動しているキャリアコア１００質量部に対して、固形分換算で４質量部のコート層形成溶液（前述の手順で得られたコート層形成溶液）を噴霧し、キャリアコアの表面にコーティング膜を形成した。次いで、キャリアコア１００質量部に対して０．０３質量部の樹脂粒子Ｓ１を、上記流動コーティング装置に投入し、キャリアコアの表面に形成されたコーティング膜に、樹脂粒子Ｓ１を付着させた。次いで、上記流動コーティング装置内の流動層に対して、温度２７０℃の熱処理を２時間行って、コーティング膜を硬化させた。その結果、キャリア粒子の粉体であるキャリアＣＡ−１が得られた。キャリアＣＡ−１に含まれるキャリア粒子は、キャリアコアと、キャリアコアの表面全体を覆うコート層（詳しくは、メチルシリコーン樹脂と、ＦＥＰと、カーボンブラックとからなるコート層）と、コート層に付着した樹脂粒子Ｓ１とを備えていた。キャリアＣＡ−１では、樹脂粒子Ｓ１の質量は、キャリアコア１００質量部に対して０．０３質量部であった。また、キャリアＣＡ−１では、コート層の質量は、キャリアコア１００質量部に対して４質量部であった。
【０１０３】
［キャリアＣＡ−２〜ＣＡ−９及びＣＢ−１〜ＣＢ−５の作製］
キャリアコアの表面に形成されたコーティング膜に付着させる樹脂粒子の種類、及び流動コーティング装置への樹脂粒子の投入量を表１に示すとおりとしたこと以外は、キャリアＣＡ−１の作製と同じ方法でキャリアＣＡ−２〜ＣＡ−９及びＣＢ−１〜ＣＢ−４をそれぞれ作製した。また、０．０３質量部の樹脂粒子Ｓ１の代わりに、０．０３質量部の非架橋スチレン−アクリル酸系樹脂粒子（日本ペイント・インダストリアルコーティングス株式会社製「ファインスフェア（登録商標）ＦＳ−１０２」、個数平均一次粒子径：１００ｎｍ）を使用したこと以外は、キャリアＣＡ−１の作製と同じ方法でキャリアＣＢ−５を作製した。なお、表１の樹脂粒子の投入量は、キャリアコア１００質量部に対する質量部数である。また、キャリアＣＡ−２〜ＣＡ−９及びＣＢ−１〜ＣＢ−５では、何れも、キャリアコア１００質量部に対する樹脂粒子の質量は、表１に示す樹脂粒子の投入量と同じ値であった。
【０１０４】
【表１】
2020034599.tif 000003
【０１０５】
＜埋没比の測定方法＞
キャリアＣＡ−１〜ＣＡ−９では、樹脂粒子が、コート層の表面に埋め込まれている埋没部分と、コート層の厚さ方向外側に突出する突出部分とを含んでいた。キャリアＣＡ−１〜ＣＡ−９について、以下に示す方法で埋没比を測定した。まず、試料（キャリアＣＡ−１〜ＣＡ−９の何れか）を可視光硬化性樹脂（東亞合成株式会社製「アロニックス（登録商標）Ｄ−８００」）中に分散させた後、可視光照射により樹脂を硬化させて、硬化物を得た。その後、超薄切片作製用ナイフ（住友電気工業株式会社製「スミナイフ（登録商標）」：刃幅２ｍｍ、刃先角度４５°のダイヤモンドナイフ）及びウルトラミクロトーム（ライカマイクロシステムズ株式会社製「ＥＭ  ＵＣ６」）を用いて、切削速度０．３ｍｍ／秒で硬化物を切削することで、厚さ１５０ｎｍの薄片を作製した。得られた薄片を、銅メッシュ上で四酸化ルテニウム水溶液の蒸気中に１０分間暴露して、Ｒｕ染色した。続けて、染色された薄片試料の断面を、透過電子顕微鏡（ＴＥＭ）（株式会社日立ハイテクノロジーズ製「Ｈ−７１００ＦＡ」）を用いて撮影した。
【０１０６】
上記のようにして得たＴＥＭ撮影像（キャリア粒子の断面撮影像）を、画像解析ソフトウェア（三谷商事株式会社製「ＷｉｎＲＯＯＦ」）を用いて解析した。詳しくは、得られたＴＥＭ撮影像において、無作為に１０個のキャリア粒子を選択した。そして、選択したキャリア粒子の各々において、無作為に１個の樹脂粒子を選択し、選択した樹脂粒子について、画像解析ソフトウェアの計測ツールを用いて、コート層の厚さ方向における埋没部分の最大長さＬAと、コート層の厚さ方向における突出部分の最大長さＬBとを計測した。次いで、選択したキャリア粒子の各々について、埋没比、即ちＬA／（ＬA＋ＬB）を算出した。そして、得られた１０個の埋没比の算術平均を、試料（キャリア）の評価値とした。
【０１０７】
キャリアＣＡ−１〜ＣＡ−９では、何れも埋没比が０．１以上０．５以下であった。
【０１０８】
＜トナーの作製＞
以下、トナーＴ１〜Ｔ６の作製方法について説明する。
【０１０９】
［トナーＴ１の作製］
（トナー母粒子の調製工程）
ＦＭミキサー（日本コークス工業株式会社製「ＦＭ−２０Ｂ」）を用いて、１００質量部の結着樹脂（三井化学株式会社製「ＸＰＥ２５８」、成分：ポリエステル樹脂）と、９質量部の離型剤（日油株式会社製「ニッサンエレクトール（登録商標）ＷＥＰ−９」、成分：エステルワックス）と、９質量部の着色剤（三菱ケミカル株式会社製「ＭＡ１００」、成分：カーボンブラック）と、１質量部の電荷制御剤（オリヱント化学工業株式会社製「ＢＯＮＴＲＯＮ（登録商標）Ｐ−５１」、成分：４級アンモニウム塩）とを、回転速度２０００ｒｐｍの条件で４分間混合した。得られた混合物を、２軸押出機（株式会社池貝製「ＰＣＭ−３０」）を用いて、材料供給速度１００ｇ／分、軸回転速度１５０ｒｐｍ、溶融混練温度（シリンダー温度）１００℃の条件で溶融混練した。その後、得られた溶融混練物を、その温度が２５℃になるまで冷却した。
【０１１０】
続けて、冷却された溶融混練物を、粉砕機（ホソカワミクロン株式会社製「ロートプレックス（登録商標）」）を用いて粗粉砕した。続けて、得られた粗粉砕物を、粉砕機（フロイント・ターボ株式会社製「ターボミルＲＳ型」）を用いて微粉砕した。続けて、得られた微粉砕物を、風力分級機（日鉄鉱業株式会社製「エルボージェットＥＪ−ＬＡＢＯ型」）を用いて分級した。その結果、体積中位径（Ｄ50）６．７μｍのトナー母粒子が得られた。
【０１１１】
（外添工程）
１００質量部のトナー母粒子（上述した手順で得られたトナー母粒子）と、１．０質量部のシリカ粒子（日本アエロジル株式会社製「ＡＥＲＯＳＩＬ（登録商標）ＲＥＡ９０」、表面処理剤により正帯電性が付与されたシリカ粒子）と、１．０質量部の導電性酸化チタン粒子（チタン工業株式会社製「ＥＣ−１００」）と、１．０質量部の樹脂粒子Ｓ１とを、ＦＭミキサー（日本コークス工業株式会社製「ＦＭ−１０Ｂ」）を用いて、回転速度２０００ｒｐｍかつジャケット温度２０℃の条件で５分間混合した。これにより、トナー母粒子の表面に外添剤（シリカ粒子、導電性酸化チタン粒子及び樹脂粒子Ｓ１）を付着させた。続けて、得られた粉体を、２００メッシュ（目開き７５μｍ）の篩を用いて篩別した。その結果、正帯電性のトナーＴ１が得られた。
【０１１２】
［トナーＴ２〜Ｔ６の作製］
外添工程で使用した樹脂粒子の種類を表２に示すとおりとしたこと以外は、トナーＴ１の作製と同じ方法でトナーＴ２〜Ｔ５をそれぞれ作製した。なお、トナーＴ２〜Ｔ５を作製する際、ＦＭミキサーへの樹脂粒子の投入量は、何れも１００質量部のトナー母粒子に対して１．０質量部であった。また、外添工程において、１．０質量部の樹脂粒子Ｓ１の代わりに、１．０質量部の非架橋スチレン−アクリル酸系樹脂粒子（日本ペイント・インダストリアルコーティングス株式会社製「ファインスフェア（登録商標）ＦＳ−１０２」、個数平均一次粒子径：１００ｎｍ）を使用したこと以外は、トナーＴ１の作製と同じ方法でトナーＴ６を作製した。得られたトナーＴ２〜Ｔ６は、何れも正帯電性のトナーであった。
【０１１３】
【表２】
2020034599.tif 000004
【０１１４】
＜現像剤の調製＞
［現像剤ＤＡ−１の調製］
１００質量部のキャリアＣＡ−１と、８質量部のトナーＴ１とを、粉体混合機（愛知電機株式会社製「ロッキングミキサー（登録商標）」、混合方式：容器回転揺動方式）を用いて３０分間混合して、現像剤ＤＡ−１を調製した。
【０１１５】
［現像剤ＤＡ−２〜ＤＡ−９及びＤＢ−１〜ＤＢ−６の調製］
粉体混合機で混合する際に用いるキャリア及びトナーを、後述する表３に示すとおりとしたこと以外は、現像剤ＤＡ−１の調製と同じ方法で現像剤ＤＡ−２〜ＤＡ−９及びＤＢ−１〜ＤＢ−６をそれぞれ調製した。なお、現像剤ＤＡ−２〜ＤＡ−９及びＤＢ−１〜ＤＢ−６を調製する際、１００質量部のキャリアに対するトナーの使用量（質量）は、何れも８質量部であった。
【０１１６】
＜評価方法＞
［初期帯電量の測定］
前述の方法で現像剤（現像剤ＤＡ−１〜ＤＡ−９及びＤＢ−１〜ＤＢ−６の何れか）を調製した後、温度２５℃かつ湿度６５％ＲＨの環境下、２４時間にわたって現像剤を静置した。その後、温度２５℃かつ湿度６５％ＲＨの環境下、現像剤に含まれるトナーの帯電量（単位：μＣ／ｇ）を、Ｑ／ｍメーター（トレック社製「ＭＯＤＥＬ  ２１０ＨＳ」）を用いて測定した。以下、ここで測定された帯電量を、「初期帯電量Ｅ１」（又は、単に「Ｅ１」）と記載する。
【０１１７】
初期帯電量Ｅ１が２０μＣ／ｇ以上４０μＣ／ｇ以下であれば、「画像形成に適したトナーの帯電量を確保できている」と評価した。一方、初期帯電量Ｅ１が２０μＣ／ｇ未満である場合、及び初期帯電量Ｅ１が４０μＣ／ｇを超える場合、「画像形成に適したトナーの帯電量を確保できていない」と評価した。
【０１１８】
［連続印刷後の帯電量の測定］
評価機としては、プリンター（京セラドキュメントソリューションズ株式会社製「ＥＣＯＳＹＳ（登録商標）ＦＳ−Ｃ５２５０ＤＮ」）を用いた。前述の方法で調製した現像剤（現像剤ＤＡ−１〜ＤＡ−９及びＤＢ−１〜ＤＢ−６の何れか）を評価機のブラック用現像装置に投入し、現像剤の調製で使用されたトナーと同種のトナー（トナーＴ１〜Ｔ６の何れか）を評価機のブラック用トナーコンテナに投入した。
【０１１９】
次いで、温度２５℃かつ湿度６５％ＲＨの環境下、文字画像（印字率：４％）を印刷用紙（Ａ４サイズ）に１０万枚連続で印刷した。次いで、評価機のブラック用現像装置から現像剤を取り出した後、温度２５℃かつ湿度６５％ＲＨの環境下、現像剤に含まれるトナーの帯電量（単位：μＣ／ｇ）を、Ｑ／ｍメーター（トレック社製「ＭＯＤＥＬ  ２１０ＨＳ」）を用いて測定した。以下、ここで測定された帯電量を、「連続印刷後の帯電量Ｅ２」（又は、単に「Ｅ２」）と記載する。
【０１２０】
［帯電量変動率の算出］
上記のように得た初期帯電量Ｅ１と連続印刷後の帯電量Ｅ２とから、以下の式に基づいて、帯電量変動率（単位：％）を求めた。なお、以下の式において、｜Ｅ１−Ｅ２｜は、Ｅ１とＥ２との差の絶対値を表す。
帯電量変動率＝１００×｜Ｅ１−Ｅ２｜／Ｅ１
【０１２１】
帯電量変動率が２０％以下であれば、「多数枚印刷前後においてトナーの帯電量の変動を抑制できている」と評価した。一方、帯電量変動率が２０％を超える場合、「多数枚印刷前後においてトナーの帯電量の変動を抑制できていない」と評価した。
【０１２２】
現像剤ＤＡ−１〜ＤＡ−９及びＤＢ−１〜ＤＢ−６について、使用したキャリア及びトナーの種類、Ｅ１、Ｅ２、並びに帯電量変動率を、それぞれ表３に示す。
【０１２３】
【表３】
2020034599.tif 000005
【０１２４】
現像剤ＤＡ−１〜ＤＡ−９では、キャリア粒子が、キャリアコアと、キャリアコアの表面を覆うコート層と、コート層に付着した第１樹脂粒子（シリコーン樹脂からなる樹脂粒子）とを備えていた。現像剤ＤＡ−１〜ＤＡ−９のそれぞれに含まれるキャリア粒子では、第１樹脂粒子が、コート層の表面に埋め込まれている埋没部分と、コート層の厚さ方向外側に突出する突出部分とを含んでいた。現像剤ＤＡ−１〜ＤＡ−９では、第１樹脂粒子の質量が、キャリアコア１００質量部に対して０．０３質量部以上０．１５質量部以下であった。現像剤ＤＡ−１〜ＤＡ−９では、トナー粒子が、結着樹脂を含むトナー母粒子と、トナー母粒子の表面に付着した外添剤とを備えていた。現像剤ＤＡ−１〜ＤＡ−９のそれぞれに含まれるトナー粒子では、外添剤が、第２樹脂粒子（シリコーン樹脂からなる樹脂粒子）を含んでいた。
【０１２５】
表３に示すように、現像剤ＤＡ−１〜ＤＡ−９では、Ｅ１が２０μＣ／ｇ以上４０μＣ／ｇ以下であった。よって、現像剤ＤＡ−１〜ＤＡ−９は、画像形成に適したトナーの帯電量を確保できていた。現像剤ＤＡ−１〜ＤＡ−９では、帯電量変動率が２０％以下であった。よって、現像剤ＤＡ−１〜ＤＡ−９は、多数枚印刷前後においてトナーの帯電量の変動を抑制できていた。
【０１２６】
現像剤ＤＢ−１〜ＤＢ−４では、キャリア粒子が、キャリアコアと、キャリアコアの表面を覆うコート層と、コート層に付着した第１樹脂粒子（シリコーン樹脂からなる樹脂粒子）とを備えていた。しかし、現像剤ＤＢ−１及びＤＢ−４では、第１樹脂粒子の質量が、キャリアコア１００質量部に対して０．０３質量部未満であった。また、現像剤ＤＢ−２及びＤＢ−３では、第１樹脂粒子の質量が、キャリアコア１００質量部に対して０．１５質量部を超えていた。
【０１２７】
現像剤ＤＢ−５では、キャリア粒子が、キャリアコアと、キャリアコアの表面を覆うコート層と、コート層に付着した樹脂粒子とを備えていた。しかし、現像剤ＤＢ−５に含まれるキャリア粒子では、コート層に付着した樹脂粒子がシリコーン樹脂を含んでいなかった。
【０１２８】
現像剤ＤＢ−６では、キャリア粒子が、キャリアコアと、キャリアコアの表面を覆うコート層と、コート層に付着した樹脂粒子とを備えていた。しかし、現像剤ＤＢ−６では、キャリア粒子が、コート層の表面に埋め込まれている埋没部分と、コート層の厚さ方向外側に突出する突出部分とを含む樹脂粒子として、シリコーン樹脂を含む樹脂粒子を備えていなかった。なお、現像剤ＤＢ−６について上述した連続印刷後の帯電量Ｅ２を測定する際、文字画像を印刷用紙に１０万枚連続で印刷した後の現像剤ＤＢ−６に含まれるキャリア粒子は、トナー粒子から移行した樹脂粒子（外添剤粒子として使用したシリコーン樹脂からなる樹脂粒子、以下、「移行樹脂粒子」と記載する。）を含んでいた。しかし、移行樹脂粒子は、コート層の表面に、埋め込まれずに付着していた。よって、移行樹脂粒子は、埋没部分を有していなかった。また、移行樹脂粒子の質量は、キャリアコア１００質量部に対して０．０３質量部未満であった。
【０１２９】
表３に示すように、現像剤ＤＢ−２、ＤＢ−３及びＤＢ−６では、Ｅ１が２０μＣ／ｇ未満であった。よって、現像剤ＤＢ−２、ＤＢ−３及びＤＢ−６は、画像形成に適したトナーの帯電量を確保できていなかった。現像剤ＤＢ−４では、Ｅ１が４０μＣ／ｇを超えていた。よって、現像剤ＤＢ−４は、画像形成に適したトナーの帯電量を確保できていなかった。
【０１３０】
表３に示すように、現像剤ＤＢ−１及びＤＢ−４〜ＤＢ−６では、帯電量変動率が２０％を超えていた。よって、現像剤ＤＢ−１及びＤＢ−４〜ＤＢ−６は、多数枚印刷前後においてトナーの帯電量の変動を抑制できていなかった。
【０１３１】
以上の結果から、本発明によれば、画像形成に適したトナーの帯電量を確保しつつ、多数枚印刷前後においてトナーの帯電量の変動を抑制できることが示された。
【産業上の利用可能性】
【０１３２】
本発明に係る２成分現像剤は、例えば複写機、プリンター又は複合機において画像を形成するために用いることができる。
【符号の説明】
【０１３３】
１０  キャリア粒子
１１  キャリアコア
１２  コート層
１３  第１樹脂粒子
２０  トナー粒子
２１  トナー母粒子
２２  第２樹脂粒子
１００  現像剤（２成分現像剤）
【図１】
2020034599.tif 000006
【図２】
2020034599.tif 000007